(57)【要約】【課題】  空気を貼り込むことによりフクレを生じることなく容易に貼り付けできると共に、安価であり、且つ貼り直しが容易で施工性が優れた粘着加工シートを提供する。【解決手段】  シート基材Ａ、多数の小窪み部ｂ１および小突起部ｂ２を有する粘着剤層Ｂから構成することを特徴とする粘着加工シート。【選択図】  図１
2004323824.tif 000002
【特許請求の範囲】
【請求項１】
シート基材Ａ、多数の小窪み部ｂ１および多数の小突起部ｂ２を有する粘着剤層Ｂから構成することを特徴とする粘着加工シート。
【請求項２】
シート基材Ａ、多数の小窪み部ｂ１および多数の小突起部ｂ２を有する粘着剤層Ｂ、多数の隆起部ｃ１および多数の穿孔構造ｃ２を有する剥離シートＣから構成することを特徴とする請求項１に記載の粘着加工シート。
【請求項３】
粘着剤層Ｂの剥離シートＣと接する面が基本平坦面を有し、小窪み部ｂ１が該基本平坦面から陥没し、且つ小突起部ｂ２が該基本平坦面から突出していることを特徴とする請求項１または２に記載の粘着加工シート。
【請求項４】
小窪み部ｂ１の深さが、粘着剤層Ｂの基本平坦面から１μｍ〜粘着剤層Ｂの厚み分の範囲であり、且つ小突起部ｂ２の高さが、粘着剤層Ｂの基本平坦面から１μｍ〜１５０μｍの範囲であることを特徴とする請求項１〜３の何れかに記載の粘着加工シート。
【請求項５】
小窪み部ｂ１の基本平坦面と水平方向の断面形状が、円形、楕円形、ドーナツ形、三日月形、ｎ角形（ｎは３以上の自然数）からなる群より選ばれた少なくとも一つ以上の形状であり、且つ小突起部ｂ２の基本平坦面と水平方向の断面形状が、円形、楕円形、ドーナツ形、三日月形、ひょうたん形、ｎ角形（ｎは３以上の自然数）からなる群より選ばれた少なくとも一つ以上の形状であることを特徴とする請求項１〜４の何れかに記載の粘着加工シート。
【請求項６】
小窪み部ｂ１の基本平坦面と水平方向の断面形状が、ドーナツ形、三日月形の何れかより選ばれた少なくとも一つ以上の形状であり、且つ小突起部ｂ２の基本平坦面と水平方向の断面形状が、ドーナツ形、三日月形、ひょうたん形からなる群より選ばれた少なくとも一つ以上の形状であることを特徴とする請求項１〜４の何れかに記載の粘着加工シート。
【請求項７】
小窪み部ｂ１の基本平坦面と水平方向の断面形状が、ドーナツ形、三日月形の何れかより選ばれた少なくとも一つ以上の形状であり、且つ小突起部ｂ２が小窪み部ｂ１の基本平坦面上における基底部輪郭に沿って隣接して形成されていることを特徴とする請求項１〜４の何れかに記載の粘着加工シート。
【請求項８】
小窪み部ｂ１が基本平坦面上において相互に離間し、散在していることを特徴とする請求項１〜７の何れかに記載の粘着加工シート。
【請求項９】
小突起部ｂ２が基本平坦面上において相互に離間し、散在していることを特徴とする請求項１〜８の何れかに記載の粘着加工シート。
【請求項１０】
小窪み部ｂ１が、１０〜１０，０００個／ｃｍ2 の頻度で分布しており、且つ小突起部ｂ２が、１０〜１０，０００個／ｃｍ2 の頻度で分布していることを特徴とする請求項１〜９の何れかに記載の粘着加工シート。
【請求項１１】
小突起部ｂ２の基本平坦面上における基底部の最大幅が、１〜１，５００μｍであることを特徴とする請求項１〜１０の何れかに記載の粘着加工シート。
【請求項１２】
粘着加工シート使用時に、粘着剤層Ｂの基本平坦面と被着体表面が連続的に接触し、粘着加工シートと被着体表面間の連通する隙間が無くなることを特徴とする請求項１〜１１の何れかに記載の粘着加工シート。
【請求項１３】
多数の隆起部ｃ１および多数の穿孔構造ｃ２を有することを特徴とする請求項２に記載の剥離シートＣ。
【請求項１４】
穿孔処理により、多数の隆起部ｃ１および多数の穿孔構造ｃ２を形成したことを特徴とする請求項１３に記載の剥離シートＣ。
【請求項１５】
熱可塑性樹脂からなることを特徴とする請求項１３または１４に記載の剥離シートＣ。
【請求項１６】
隆起部ｃ１部分の厚さが、非穿孔部分の厚さより１μｍ以上厚いことを特徴とする請求項１３〜１５のいずれかに記載の剥離シートＣ。
【発明の詳細な説明】
【技術分野】
【０００１】
本発明は、ステッカー、ラベルなどに用いる粘着加工シートに関する。
【背景技術】
【０００２】
従来の粘着加工シートは、シート基材に粘着剤層を平坦に設けて形成された粘着加工シートと、その平坦な粘着剤層上に貼合された剥離シートから構成されている。剥離シートの剥離処理面は通常平坦になっており、剥離シートを剥がして粘着加工シートの粘着剤層面を被着体に貼り、使用するものである。
【発明の開示】
【発明が解決しようとする課題】
【０００３】
このような粘着加工シートは、粘着加工シートと被着体との間に空気を巻き込むことが多く、空気溜まり部分がフクレとなり、貼り付けた粘着加工シートの表面側に凸部が生じ、著しく外観を損ねるという問題があった。この問題は特に粘着加工シートの面積が大きい場合に、あるいは被着体の表面が平滑である場合に顕著であった。
また、被着体がプラスチック（ポリカーボネート、アクリル、発泡ポリスチレン樹脂等）製である場合、経時でプラスチック表面からガスが発生して粘着加工シートにフクレが発生することがあった。
上記のような問題を解決するために、特許文献１、特許文献２などに、これまでに様々な粘着加工シートが提案されている。しかしそれらの技術は通常の粘着加工シートよりも生産性が劣り、コスト高であった。
そこで本発明は、上述の問題を解決して貼着時または貼着後にフクレを生じることがなく、且つ生産性に優れて安価な粘着加工シートを提供することを目的とした。
【０００４】
【特許文献１】実用新案登録第２５０３７１７号明細書
【特許文献２】特開平３−２４３６７７号公報
【課題を解決するための手段】
【０００５】
本発明者らは、上記課題を解決するために鋭意研究を行った結果、シート基材Ａと、多数の小窪み部ｂ１および多数の小突起部ｂ２を有する粘着剤層Ｂから構成することを特徴とする粘着加工シートを用いることにより、製造コストが安価で、且つ被着体貼着時にフクレが発生しないので、粘着加工シートの外観を損ねず施工性が大幅に向上することを見出し、本発明を完成するに至った。
すなわち本発明は、シート基材Ａ、多数の小窪み部ｂ１および多数の小突起部ｂ２を有する粘着剤層Ｂから構成することを特徴とする粘着加工シートを提供するものである。
【０００６】
本発明の粘着加工シートの好ましい実施態様では、シート基材Ａと、多数の小窪み部ｂ１および多数の小突起部ｂ２を有する粘着剤層Ｂと、多数の隆起部ｃ１および多数の穿孔構造ｃ２を有する剥離シートＣから構成することが好ましい。粘着剤層Ｂは、剥離シートＣと接する面側に基本平坦面を有しており、小窪み部ｂ１はこの基本平坦面から陥没しており、小突起部ｂ２はこの基本平坦面から突出していることが好ましい。小窪み部ｂ１はこの基本平坦面から１μｍ〜粘着剤層Ｂ厚さ分の深さで陥没しており、小突起部ｂ２はこの基本平坦面から１〜１５０μｍの高さで突出していることが好ましい。
【０００７】
また、小窪み部ｂ１の基本平坦面と水平方向の断面形状は円形、楕円形、ドーナツ形、三日月形、ｎ角形（ｎは３以上の自然数）からなる群より選ばれた少なくとも一つ以上の形状であることが好ましく、ドーナツ形、三日月形より選ばれた少なくとも一つ以上の形状であることがより好ましい。同様に、小突起部ｂ２の基本平坦面と水平方向の断面形状は円形、楕円形、ドーナツ形、三日月形、ひょうたん形、ｎ角形（ｎは３以上の自然数）からなる群より選ばれた少なくとも一つ以上の形状であることが好ましく、ドーナツ形、三日月形、ひょうたん形からなる群より選ばれた少なくとも一つ以上の形状であることがより好ましく、小窪み部ｂ１の基本平坦面上における基底部輪郭に沿って、隣接して形成された形状であることが特に好ましい。
【０００８】
また、小窪み部ｂ１は基本平坦面上において相互に離間し、散在していることが好ましい。小窪み部ｂ１は１０〜１０，０００個／ｃｍ2 の頻度で分布していることが好ましい。また、小突起部ｂ２は基本平坦面上において相互に離間し、散在していることがこのましい。小突起部ｂ２は１０〜１０，０００個／ｃｍ2 の頻度で分布していることが好ましい。
また、小突起部ｂ２の基本平坦面上における基底部の幅は、１〜１，５００μｍであることが好ましい。
剥離シートＣの隆起部ｃ１部分の厚さは、剥離シートＣの非穿孔部分の厚さより１μｍ以上厚いことが好ましい。また、剥離シートＣは熱可塑性樹脂からなることが好ましい。
【０００９】
図１は、本発明の粘着加工シートにおける基本構成の断面図の一例であり、該粘着加工シートにおいて粘着剤層Ｂ側の垂直方向（俯瞰）から見た概略図を図２に示す。
図３は、本発明の粘着加工シートにおける他の基本構成の断面図の一例であり、該粘着加工シートにおいて粘着剤層Ｂ側の垂直方向（俯瞰）から見た概略図を図４に示す。
図中、１はシート基材Ａ、２は粘着剤層Ｂ、３は小窪み部ｂ１、４は小突起部ｂ２、５は基本平坦面を示す。
【００１０】
剥離シートＣに隆起部ｃ１および穿孔構造ｃ２を設けることにより、粘着加工の際に剥離シートＣの形状が粘着剤層Ｂに転写され、粘着剤層Ｂには対応した多数の小窪み部ｂ１および小突起部ｂ２を形成することができる。
こうした小窪み部ｂ１および小突起部ｂ２を有することにより、粘着加工シートを被着体に軽く貼着した際に、まず粘着剤層Ｂの小突起部ｂ２が被着体に粘着し、粘着剤層Ｂの基本平坦面と被着体表面との間には外部に連通する隙間が生じる。この結果、外部に連通する隙間を介して、粘着加工シートと被着体間の殆どの空気を外部に抜くことができ、貼付時に大きく不均一なフクレを生じることはない。また、粘着加工シートと被着体との間に残った微少な空気は小窪み部ｂ１に溜まるので、外観を全く損なわずに施工することができる。
【００１１】
また、粘着剤層Ｂは基本平坦面を有することによって、粘着加工シートの粘着剤層Ｂを被着体に強く圧着した際に、粘着剤層Ｂの基本平坦面が被着面に連続的に接着し、粘着剤層Ｂと被着体間に連通していた隙間は無くなり、強い接着強度を得ることもできる。また強い圧着の際にも、小窪み部ｂ１は被着体には接着しておらず、被着体がプラスチックの場合に経時で発生するガスが、この小窪み部ｂ１に均一に溜まるため、施工後も大きく不均一なフクレは発生せず、著しく外観を損ねることはない。
更に、粘着加工シートを被着体に軽く貼着した時、まず粘着剤層Ｂの小突起部ｂ２が被着体に密着するため、密着面積は小となる。このため、貼り替え直す場合に再び剥がして貼り直すことが容易である。また剥離に伴う粘着強度の低下を抑えることも可能となる。
以上の利点から、例えば本発明の粘着加工シートを大判のラベルとして施工する際には位置決め等も容易であり、作業に熟練を要せず、短時間で作業完了し、美麗な仕上がりを得ることが可能となる。
【発明の効果】
【００１２】
本発明の粘着加工シートを使用することにより、貼り直しが容易で、且つシート施工時および施工後に大きく不均一なフクレが発生しないため、大判のステッカー、ラベル、サイン、ネーマー、タックシート等に有用に利用することができる。
【発明を実施するための最良の形態】
【００１３】
（シート基材Ａ）
シート基材Ａの材質は特に制限なく、天然紙、プラスチックフィルム、合成紙、織布、不織布など各種の基材が適用できる。特にポリオレフィン、ポリエステルなどのプラスチックフィルム、またはポリオレフィン、ポリエステルからなる合成紙は、基本的に通気性に乏しい基材である分、本発明の技術が好ましく適用できる。またそれらの基材シートは基材強度が強いため剥離時にシート基材が破壊せず、きれいに剥離できるため好ましい。
シート基材Ａの厚さは３０〜２０００μｍであり、好ましくは４０〜１５００μｍである。
【００１４】
（剥離シートＣ）
剥離シートＣの材質の例としては、ポリエチレン、ポリプロピレンなどのポリオレフィン系樹脂、ポリエチレンテレフタレートなどのポリエステル系樹脂、ナイロンなどのポリアミド系樹脂等の熱可塑性樹脂シート、またはこれらの熱可塑性樹脂シートを天然紙の片面または両面にラミネートしたラミネート紙、金属箔、さらには金属箔と熱可塑性樹脂シート、金属箔と天然紙などの組み合わせ複合物などが挙げられる。好ましくは熱可塑性樹脂シートであり、より好ましくはポリプロピレンフィルムである。
【００１５】
剥離シートＣには隆起部ｃ１および穿孔構造ｃ２を設ける為に後述する穿孔処理を施す。穿孔処理前の剥離処理面側の表面は後に粘着剤層Ｂの基本平坦面を成すものであり、平滑であることが好ましいが、剥離性能をコントロールする目的から、粗面とすることも可能である。
剥離シートＣ上に剥離剤を塗布する前に、剥離シートＣ表面にコロナ放電、フレーム処理、オゾン処理等の表面処理を行っても良い。
剥離剤としては、シリコーン樹脂、フッ素樹脂、アミノアルキド樹脂、ポリエステル樹脂等が挙げられ、好ましくはシリコーン樹脂である。これらはエマルジョン型、溶剤型、または無溶剤型として使用される。
本発明の剥離シートＣの厚さは、取扱い強度、穿孔容易性などの観点から、５〜１５０μｍが好ましく、より好ましくは１０〜１３０μｍである。
【００１６】
（穿孔処理）
本発明の剥離シートＣの穿孔周縁部は、後述する穿孔処理方法により熱変形または塑性変形することによって、該シートの厚み方向に捲れあがり、該シートの非穿孔処理部分の厚さ（あるいは穿孔処理前の該シートの平均厚さ）よりも厚さが増加する。本発明では剥離シートＣへの穿孔処理により厚さ増加した部分を隆起部ｃ１とする。隆起部ｃ１部分の厚さは、剥離シートＣの非穿孔処理部分の厚さ（あるいは穿孔処理前の剥離シートの平均厚さ）よりも１μｍ以上厚くなっていることが好ましく、１μｍ〜粘着剤層Ｂの厚み分厚くなっていることがより好ましく、３μｍ〜粘着剤層Ｂの厚み分の範囲で厚くなっていることが特に好ましい。
隆起部ｃ１の厚さが非穿孔部分の厚さに比べて１μｍ未満である場合は、剥離シートＣに充分な突起高さを得ることができず、後述する粘着加工時に粘着剤層Ｂに形成される小窪み部ｂ１の陥没深さも得ることができず、本発明の趣旨であるフクレ防止を達成できない。
【００１７】
剥離シートＣは穿孔処理によって、穿孔構造ｃ２が生じる。穿孔構造ｃ２は貫通孔でも良いし、半貫通孔（剥離シートの厚み方向に貫通していない孔）でも良い。また本発明の構成要件を満たす範囲で剥離シートＣの穿孔構造ｃ２は厚み方向に形状や孔径が変化するものであっても良い。剥離シートＣは穿孔処理により貫通孔を設けた後に、別の基材を積層して、貫通孔の片側を閉じて穿孔構造ｃ２を半貫通孔としたものであっても良い。
穿孔構造ｃ２の深さは本発明の構成要件を満足できる性能を持ち得る範囲で、特に限定されない。中でも剥離シートＣの表面から、１μｍ以上の深さを持っていることが好ましく、１μｍ〜剥離シートＣの厚み分の深さを持っていることがより好ましく、３μｍ〜剥離シートＣの厚み分の範囲で深さを持っていることが特に好ましい。
【００１８】
穿孔構造ｃ２の孔径もまた、本発明の構成要件を満足できる性能を持ち得る範囲で、特に限定されない。具体例としては５〜２，０００μｍ、好ましくは５０〜１，５００μｍであり、下記の穿孔処理方法で形成可能な範囲のものである。
隆起部ｃ１部分の厚さ（高さ）、穿孔構造ｃ２の深さは、穿孔加工後の剥離シートＣの断面をミクロトームで切り出し、市販のイオンコーターでイオンエッチングおよび金蒸着した後、走査型電子顕微鏡（商品名：Ｓ−３０００Ｎ、（株）日立ハイテクノロジーズ製）にて、断面形態から算出した。
剥離シートＣに隆起部ｃ１および穿孔構造ｃ２を設ける穿孔処理の方法としては、熱針穿孔法、レーザー光穿孔法、電子線照射穿孔法、プラズマ穿孔法、高圧放電穿孔法から選ばれた少なくとも一つの方法が適用でき、剥離シートＣの材質、厚さ、加工速度、穿孔径に応じて適宜選択し、組み合わせることができる。
【００１９】
（粘着剤層Ｂ）
本発明の粘着剤層Ｂの種類（材質）や厚さ（塗工量）は、シート基材Ａに用いる基材の材質、厚みや、使用される環境（被着体の材質や状態、屋内や屋外、温度や湿度、使用期間等）や、目的とする粘着の強度等により種々の選択が可能であり、特に限定はされない。
粘着剤層Ｂの例としては、一般的に用いられる水系もしくは溶剤系の粘着剤を塗工し乾燥して形成することができる。種類（材質）としては、天然ゴム系、合成ゴム系、アクリル系、ウレタン系、ＥＶＡ系、シリコーン系等のものが使用でき、これらの高分子系粘着剤は有機溶媒溶液や、エマルジョンやディスパージョンといった水系溶液に分散した形態で使用可能である。
【００２０】
（塗工方法）
シート基材Ａ上に粘着剤層Ｂを設ける方法には、直接シート基材Ａに粘着剤を塗工する直接塗工と、一旦剥離シートＣに粘着剤を塗工する間接塗工の二通りが考えられるが、本発明の技術はその両方とも適用可能であり、特に限定はされない。
粘着剤の塗工方法も特に限定はされない。例えばコンマコート塗工、リバースコート塗工、グラビアコート塗工、キスコート塗工、ナイフコート塗工、バーコート塗工、カーテンコート塗工、および工程紙にこれらの方法で塗工した粘着剤を転写させる転写法などが挙げられる。
厚さ（塗工量）としては、乾燥重量で０．５〜４００ｇ／ｍ2 、もしくは乾燥厚みで０．５〜４００μｍの範囲で用いられるのが一般的である。
【００２１】
（小窪み部ｂ１および小突起部ｂ２の形成方法）
粘着剤層Ｂに設ける小窪み部ｂ１および小突起部ｂ２は、穿孔処理した剥離シートＣを用いることによって、粘着剤層Ｂと剥離シートＣが積層される際に（間接塗工の場合は剥離シートＣへの粘着剤塗工時に）、剥離シートＣの隆起部ｃ１が粘着剤層Ｂの基本平坦面に食い込んで対応する小窪み部ｂ１を形成する。同時に剥離シートＣの穿孔構造ｃ２に粘着剤層Ｂの基本平坦面より粘着剤が流入して対応する小突起部ｂ２を形成する。これらの小窪み部ｂ１は隆起部ｃ１に対応するものであり、また小突起部ｂ２は穿孔構造ｃ２に対応するものである。
【００２２】
加えて、シート基材Ａに粘着剤層Ｂを直接設ける直接塗工の場合には、剥離シートＣを積層する際に剥離シートＣの隆起部ｃ１が粘着剤層Ｂの基本平坦面に食い込んで対応する小窪み部ｂ１を形成すると同時に、押し出された粘着剤が小窪み部ｂ１の周囲に、小突起部ｂ２として堤防のように形成される。この場合、生じる小窪み部ｂ１は隆起部ｃ１に対応するものだが、小突起部ｂ２は穿孔構造ｃ２と必ずしも対応するものではない。
小窪み部ｂ１の陥没深さは、粘着剤層Ｂの基本平坦面から１μｍ〜粘着剤層Ｂの厚さの範囲であることが好ましく、基本平坦面から３μｍ〜粘着剤層Ｂの厚さの範囲であることがより好ましい。小窪み部ｂ１の深さが１μｍ未満では、小窪み部ｂ１も被着体に接着しやすくなり、残留した微少な空気あるいは被着体から発生したガスが不均一に溜まるために結果的にフクレを発生させ、外観を著しく損ない好ましくない。
【００２３】
小突起部ｂ２の突出高さは、粘着剤層Ｂの基本平坦面から１μｍ〜１５０μｍの範囲であることが好ましく、基本平坦面から３μｍ〜１００μｍの範囲であることがより好ましい。小突起部ｂ２の高さが１μｍ未満では、粘着加工シートを被着体に貼着する際、粘着剤層Ｂと被着体間の外部へ連通する隙間は小さくなるため空気の抜けが悪くなり、結果的に大きく不均一なフクレを発生させ、外観を著しく損ない好ましくない。また１５０μｍを超えて大きい場合は、被着体に貼り付けた後に強く圧着しても基本平坦面が被着面と接触できず、強い接着力を求める場合には不利に働き好ましくない。
小窪み部ｂ１の陥没深さ、小突起部ｂ２の突出高さは、加工後の粘着加工シートを粘着剤のガラス転移点以下の温度に調整してミクロトームを用いて断面を切り出し、市販のイオンコーターでイオンエッチングおよび金蒸着した後、走査型電子顕微鏡（商品名：Ｓ−３０００Ｎ、（株）日立ハイテクノロジーズ製）にて、断面形態から算出した。
【００２４】
小窪み部ｂ１の形状は本質的に剥離シートＣの隆起部ｃ１の形状を転写したものであり、特に限定されるものではないが、粘着剤層Ｂの基本平坦面に対して水平方向の断面形状が円形、楕円形、ドーナツ形、三日月形、ｎ角形（ｎは３以上の自然数）からなる群より選ばれた少なくとも一つ以上の形状が好ましく選択でき、特にドーナツ形、三日月形の何れかより選ばれた少なくとも一つ以上の形状であることが好ましい。
上記の形状は本発明の剥離シートＣへの穿孔処理において、選択し得る好適な形状であり、特にドーナツ形、三日月形は安価な処理プロセスで成形しうる点で好ましい。
【００２５】
同様に、小突起部ｂ２の基本平坦面と水平方向の断面形状は円形、楕円形、ドーナツ形、三日月形、ひょうたん形、ｎ角形（ｎは３以上の自然数）からなる群より選ばれた少なくとも一つ以上の形状が好ましく選択でき、ドーナツ形、三日月形、ひょうたん形からなる群より選ばれた少なくとも一つ以上の形状であることがより好ましく、小窪み部ｂ１の基本平坦面基底部における輪郭に沿って、その外周に隣接して形成される形状であることが特に好ましい。
上記の形状を設けることにより、微少なフクレが生じたとしても目立ちにくく、大きく外観を損ねることはない。
本発明の技術は小窪み部ｂ１と小突起部ｂ２はそれぞれ独立して、離間して存在していても良いが、小窪み部ｂ１に隣接して小突起部ｂ２が形成されている場合は、粘着剤層Ｂと被着体の間に残った微少な空気、若しくは被着体から発生したガスが、小突起部ｂ２に隣接した小窪み部ｂ１に集中して取り込まれ、不均一なフクレを効果的に抑制できる。
【００２６】
小窪み部ｂ１は基本平坦面上に多数存在し、それらは相互に離間し、散在していることがこのましい。小窪み部ｂ１が密に存在している場合は基本平坦面の占める割合が低下し、粘着基材シートの接着力がその部分だけ低下してしまう。疎になっている場合は粘着剤層Ｂと被着体の間の微少な空気やガスを取り込めきれずにフクレが発生してしまう恐れがある。
小窪み部ｂ１は、１０〜１０，０００個／ｃｍ2 の頻度で分布していることが好ましく、１５〜５，０００個／ｃｍ2 の頻度で分布していることがより好ましい。
小窪み部ｂ１の分布頻度が１０個／ｃｍ2 未満である場合にはフクレ防止効果が低下するために好ましくない。１０，０００個／ｃｍ2 を超える場合には要求する接着強度が得られず好ましくない。
小窪み部ｂ１は、フクレ防止の観点から基本平坦面上で均等に分布させることが特に好ましい。
【００２７】
同様に小突起部ｂ２は基本平坦面上に多数存在し、それらは相互に離間し、散在している事がこのましい。小突起部ｂ２が密に存在している場合は被着体との接触面積が低下し、強く圧着しても充分な接着強度が得られない。疎になっている場合は粘着加工シートを被着体に貼着する際、粘着剤層Ｂと被着体間の外部へ連通する隙間は小さくなるため空気の抜けが悪くなり、結果的に大きく不均一なフクレを発生してしまう恐れがある。
小突起部ｂ２は、１０〜１０，０００個／ｃｍ2 の頻度で分布していることが好ましく、１５〜５，０００個／ｃｍ2 の頻度で分布していることがより好ましい。
【００２８】
小突起部ｂ２の分布頻度が１０個／ｃｍ2 未満である場合には大きく不均一なフクレが発生し外観を著しく損ない好ましくない。１０，０００個／ｃｍ2 を超える場合には要求する接着強度が得られず好ましくない。
小突起部ｂ２の基本平坦面上における分布頻度は、上記の範囲内である限り均一であっても、不均一であっても良い。均一であればシート全面に均等な接着力を持たせることができ、施工性が向上する。不均一であれば部分的に接着力を弱めたラベル等を作成することができ、クーポン券付きラベルなどに適用できる。
小突起部ｂ２の水平方向の大きさは、基本平坦面における基底部の最大幅が１〜１，５００μｍであることが好ましく、３〜１，０００μｍであることがより好ましい。
【００２９】
小突起部ｂ２の最大幅が１μｍに満たない場合は、粘着剤層Ｂと被着体の間の微少な空気やガスを取り込めきれずにフクレが発生してしまうために好ましくない。小突起部ｂ２の幅が１，５００μｍよりも大きい場合は、基本平坦面の占める面積割合が低下し、要求する接着強度が得られず好ましくない。
本発明の粘着加工シートのシート基材Ａには、各種の印刷方法にて装飾を施すことができる。印刷方法としては、電子写真方式、溶融熱転写方式、昇華熱転写方式、リライタブルマーキング、およびインクジェット方式等のプリンターの使用は勿論のこと、凸版印刷、グラビア印刷、フレキソ印刷、溶剤型オフセット印刷、紫外線硬化型オフセット印刷、スクリーン印刷など種々の印刷方式が適用できる。
【実施例】
【００３０】
以下に実施例、比較例、試験例を挙げて本発明を具体的に説明する。以下の実施例に示す材料、使用量、割合、処理内容、処理手順等は、本発明の趣旨を逸脱しない限り適宜変更することができる。したがって、本発明の範囲は以下に示す具体例により何ら限定されない。
〔実施例１〕
厚さ６０μｍのポリプロピレンフィルム（商品名：パイレンＰ２７６１、東洋紡績（株）製）に熱針穿孔法を用いて貫通穿孔処理を実施し、この穿孔部の捲れ上がりのある面にシリコーン処理を施し、剥離シートＣとした。孔径は４００μｍ、孔数は６０個／ｃｍ2 であり、穿孔部の深さは６０μｍ（貫通孔）であり、穿孔部の周縁に生じた隆起部ｃ１の高さは６０μｍであった。
次にシート基材Ａとして厚さ８０μｍの合成紙（商品名：ＳＧＳ−８０、（株）ユポ・コーポレーション製）に、接着剤層Ｂとして溶剤系アクリル系粘着剤（商品名：オリバインＢＰＳ１１０９、東洋インキ化学工業（株）製）を、乾燥後の塗工量が３０ｇ／ｍ2 となるようにコンマコーターで塗工し、乾燥して粘着加工シート（シート基材Ａ＋粘着剤層Ｂ）とした。
この粘着加工シートの粘着剤層面と剥離シートＣのシリコーン塗布面が接する様に積層し、粘着加工シートを得た。得られた粘着加工シートの物性を表１に示す。
【００３１】
〔実施例２〕
市販の厚さ１９０μｍの粘着加工シート（商品名：ＸＪＰ−１９０、（株）ユポ・コーポレーション製）の剥離紙を剥がし、この粘着加工シートの粘着剤層面と実施例１で得た剥離シートＣのシリコーン処理面が接する様に積層し、粘着加工シートを得た。得られた粘着加工シートの物性を表１に示す。
【００３２】
〔実施例３〕
実施例１で得た剥離シートＣのシリコーン処理面に、粘着剤層Ｂとして溶剤系アクリル系粘着剤（商品名：オリバインＢＰＳ１１０９、東洋インキ化学工業（株）製）を、乾燥後の塗工量が３０μｍとなるようにバーコーターで塗工し、乾燥して積層体（粘着剤層Ｂ＋剥離シートＣ）とした。
次にシート基材Ａとして厚さ８０μｍの合成紙（商品名：ＳＧＳ−８０、（株）ユポ・コーポレーション製）と、積層体の粘着剤層Ｂ面とを積層して粘着加工シートを得た。得られた粘着加工シートの物性を表１に示す。
実施例１〜実施例３を通じて、使用した材料（シート基材、粘着剤、剥離シート等）はいずれも当業者であれば一般的に入手可能なものであり、剥離シートに予め穿孔処理を施した以外には、加工機器や加工条件に特別なものは使用していない。従って現在提案されている技術の様に特別な部材や加工工程を必要とし、生産性が劣り、コスト高となる事はなく、安価に課題を解決しうる粘着加工シートを得ることができた。
【００３３】
〔比較例１〕
厚さ６０μｍのポリプロピレンフィルム（商品名：パイレンＰ２７６１、東洋紡績（株）製）にシリコーン処理を施し、剥離シートＣとした。貫通穿孔処理を施さない以外は実施例１と同様の操作を行い、粘着加工シートを得た。得られた粘着加工シートの物性を表１に示す。
【００３４】
〔試験例〕
（小窪み部ｂ１陥没深さ、小突起部ｂ２突出高さ）
各実施例、比較例において粘着剤層Ｂ上に形成された小窪み部ｂ１の陥没深さ、小突起部ｂ２の突出高さを前述の方法により算出した。
（施工性）
各実施例、比較例の粘着加工シートの剥離シートＣを剥がし、透明で高平滑なガラス板に軽く貼り付けた後、再び剥離し、皺や糊残りがないか、剥離のし易さを以下の基準で判定した。
○：剥離しやすく、皺や糊残りは無い。
×：剥離時に抵抗があり、皺や糊残りが発生する。
（フクレ防止）
各実施例、比較例の粘着加工シートの剥離シートＣを剥がし、透明で高平滑なガラス板に軽く貼り付けた後、バレンを使用して手作業で圧着した際のフクレの有無を、目視にて以下の基準で判定した。
○：フクレの発生は見られない。
×：大きく不均一なフクレが発生する。
各試験例における評価、判定結果を表１に示す。
【００３５】
【表１】
2004323824.tif 000003
【図面の簡単な説明】
【００３６】
【図１】本発明の粘着加工シートにおける基本構成の断面図の一例である。
【図２】図１の粘着加工シートにおいて粘着剤層Ｂ側の垂直方向（俯瞰）から見た概略図である。
【図３】本発明の粘着加工シートにおける基本構成の断面図の一例である。
【図４】図３の粘着加工シートにおいて粘着剤層Ｂ側の垂直方向（俯瞰）から見た概略図である。
【符号の説明】
【００３７】
１：シート基材Ａ
２：粘着剤層Ｂ
３：小窪み部ｂ１
４：小突起部ｂ２
５：基本平坦面
【図１】
2004323824.tif 000004
【図２】
2004323824.tif 000005
【図３】
2004323824.tif 000006
【図４】
2004323824.tif 000007